ПЛИНТУС И СОСТАВ ДЛЯ ЕГО ИЗГОТОВЛЕНИЯ

1. Композиция или состав для изготовления настилочной принадлежности, включающая первый и второй составы, отвердевающие вместе в результате частичного отверждения до образования указанной композиции, при этом указанная композиция не содержит галогенов и не содержит фталатов, причем указанный первый ссостав содержит каучуковый эластомерный материал в количестве 10-60 phr, первый олефиновый полимер в количестве 25-80 phr, полимерный пластификатор в количестве 0-35 phr, по меньшей мере один второй олефиновый полимер, отличный или совпадающий с указанным первым олефиновым полимером, обеспеченным в количестве 0-30 phr, огнезащитную систему, содержащую по меньшей мере один огнезащитный материал, при этом указанный огнезащитный материал обеспечен в количестве 25-200 phr, противодымный/коксующий материал, обеспеченный в количестве 5-30 phr, и присадку, снижающую эластичность/усилитель адгезии, обеспеченный в количестве 2-10 phr; и указанный второй состав содержит первый олефиновый полимер в количестве 10-40 phr, второй олефиновый полимер, являющийся тем же или отличающийся от первого олефинового полимера, в количестве 10-40 phr, полимерный пластификатор в количестве 1-25 phr, компатибилизатор в количестве 0-25 phr, по меньшей мере один третий олефиновый полимер, являющийся тем же или отличающийся от первого и/или второго олефинового полимера, в количестве 0-100 phr, усилитель прочности в количестве 1-10 phr, огнезащитную систему, содержащую по меньшей мере один огнезащитный материал в количестве 5-50 phr, противодымный/коксующий материал в количестве 1-10 phr и стабилизатор в количестве 0-5 phr.
2. Композиция по п. 1, отличающаяся тем, что первый состав также содержит по меньшей мере один дополнительный каучуковый материал в количестве 0-20 phr, по меньшей мере, один стабилизатор температуры/термостабилизатор в количестве 0-10 phr, по меньшей мере два реактивных отвердителя в количестве 0-20 phr, по меньшей мере один наполнитель в количестве 0-20 phr, по меньшей мере, одну добавку в количестве 0-50 phr, по меньшей мере один весоснижающий материал в количестве 0-10 phr, стабилизатор в количестве 0-1 phr, по меньшей мере одну смазку в количестве 0-5 phr и дополнительный пластификатор в количестве 0-25 phr.
3. Композиция по п.1, отличающаяся тем, что указанный второй состав также содержит красящие вещества в количестве 0-5 phr, по меньшей мере одну смазку в количестве 1-7,5 phr и стабилизатор температуры в количестве 0-10 phr.
4. Композиция по п.1, отличающаяся тем, что указанная настилочная принадлежность представляет собой плинтус, содержащий верхний покрывной слой и задний покрывной слой, и в котором указанный первый состав формирует задний покрывной слой указанной настилочной принадлежности, а указанный второй состав формирует указанный верхний покрывной слой указанной настилочной принадлежности.
5. Композиция по п.1, отличающаяся тем, что указанный каучуковый эластомерный материал указанного первого состава обеспечен в количестве примерно 40 phr.
6. Композиция по п.1, отличающаяся тем, что указанный каучуковый эластомерный материал выбран из группы, содержащей этиленопропилендиеновый мономер, каучук на основе этиленопропилендиенового мономера (класс М), стиренбутадиеновый каучук, сополимеры этилена и пропилена и природный каучук.
7. Композиция по п.1, отличающаяся тем, что указанный первый олефиновый полимер указанного первого состава обеспечен в количестве примерно 40 phr.
8. Композиция по п.1, отличающаяся тем, что указанный первый олефиновый полимер выбран из группы, содержащей мягкие, аморфные полиолефины, полипропилены/полипропены или их сополимеры, сополимеры этилена и альфа-олефинов, сополимеры этилена и октена и сополимеры этилена и октена ультранизкой плотности.
9. Композиция по п.1, отличающаяся тем, что указанный полимерный пластификатор указанного первого состава обеспечен в количестве примерно 5 phr.
10. Композиция по п.1, отличающаяся тем, что указанный полимерный пластификатор представляет собой невыцветающий пластификатор.
11. Композиция по п.10, отличающаяся тем, что указанный полимерный пластификатор выбирают из группы, содержащей масла (factus).
12. Композиция по п.11, отличающаяся тем, что указанные масла выбраны из группы, содержащей растительное масло, соевое, кукурузное масло и вулканизированное растительное масло.
13. Композиция по п.1, отличающаяся тем, что указанный по меньшей мере один второй олефиновый полимер указанного первого состава обеспечен в количестве примерно 20 phr.
с
14. Композиция по п.1, отличающаяся тем, что указанный по меньшей мере один второй олефиновый полимер выбирают из группы, содержащей полиолефины, полиэтилен, этиленвинилацетат (ЭВА), эмульсии ЭВА, поливинилацетат (ПВА), сополимеры на основе винилацетата (ВАМ), винилацетатэтилен (ВАЭ) и адгезивы на термоплавкой основе.
15. Композиция по п.1, отличающаяся тем, что указанная огнезащитная система указанного первого состава обеспечена в количестве примерно 162-175 phr.
16. Композиция по п.1, отличающаяся тем, что указанная огнезащитная система содержит по меньшей мере один материал, выбранный из группы, содержащей тригидрат окиси алюминия, пирофосфаты, магния гидроксид, силан, обработанный или не обработанный стеариновой кислотой гидроксид магния, меламина цианурат, меламина полифосфат, меламина фосфат, слюду или их производные.
17. Композиция по п.16, отличающаяся тем, что указанная огнезащитная система содержит тригидрат окиси алюминия, обеспеченный в количестве 97,5 phr, магния гидроксид, обеспеченный в количестве 55 phr, и меламина полифосфат, обеспеченный в количестве 10 phr.
18. Композиция по п.16, отличающаяся тем, что указанная огнезащитная система содержит тригидрат окиси алюминия.
19. Композиция по п.1, отличающаяся тем, что противодымная/коксующая присадка указанного первого состава обеспечена в комбинации с синергистом.
20. Композиция по п.1, отличающаяся тем, что противодымная/коксующая присадка указанного первого состава содержит по меньшей мере один противодымный и/или коксующий материал.
21. Композиция по п.1, отличающаяся тем, что противодымная/коксующая присадка указанного первого состава обеспечена в количестве 15 phr.
22. Композиция по п.1, отличающаяся тем, что противодымную/коксующую присадку выбирают из группы, содержащей соединения бора, борат цинка, борную кислоту или буру.
23. Композиция по п.1, отличающаяся тем, что присадка, снижающая эластичность/усилитель адгезии обеспечен(а) в количестве 7,5 phr.
24. Композиция по п.1, отличающаяся тем, что присадка, снижающая эластичность/усилитель адгезии содержит материал с быстро восстанавливаемым содержимым.
25. Композиция по п.24, отличающаяся тем, что присадка, снижающая эластичность/усилитель адгезии содержит материал, выбранный из группы, содержащей канифоли и смолы.
26. Композиция по п.25, отличающаяся тем, что присадку, снижающую эластичность/усилитель адгезии выбирают из группы канифолей и смол, содержащей канифоль таллового масла, смолу таллового масла, эфиры канифоли таллового масла, эфиры смолы таллового масла, сосновую канифоль, сосновую смолу, эфиры сосновой канифоли, эфиры сосновой смолы и экстракты оболочек, сопоставимые с таковыми.
27. Композиция по п.26, отличающаяся тем, что присадка, снижающая эластичность/усилитель адгезии представляет собой канифоль таллового масла.
28. Композиция по п.1, отличающаяся тем, что указанный стабилизатор обеспечен в количестве примерно 0,25 phr.
29. Композиция по п.1, отличающаяся тем, что указанный стабилизатор выбирают из группы, содержащей первичные антиоксиданты.
30. Композиция по п.29, отличающаяся тем, что указанный стабилизатор выбирают из группы, содержащей тетракисметилен (3,5-ди-t-бутил-4-гидрокси-гидроциннамат)метан или [3-[3-(3,5-дитерт-бутил-4-гидроксифенил)пропаноилокси]-2,2-бис[3-(3,5-дитерт-бутил-4-гидроксифенил)пропаноилоксиметил]пропил] 3-(3,5-дитерт-бутил-4-гидроксифенил)пропаноат.
31. Композиция по п.2, отличающаяся тем, что указанный по меньшей мере один стабилизатор температуры/термостабилизатор обеспечен в количестве 0,1 phr.
32. Композиция по п.2, отличающаяся тем, что указанный по меньшей мере один стабилизатор температуры/термостабилизатор представляет собой антиоксидант.
33. Композиция по п.2, отличающаяся тем, что указанный по меньшей мере один стабилизатор температуры/термостабилизатор выбран из группы фосфитного антиоксиданта/стабилизатора, тиодиэтиленбис[3-(3,5-ди-терт-бутил-4-гидроксифенил)пропионата] или производных таковых.
34. Композиция по п.2, отличающаяся тем, что указанная по меньшей мере одна смазка обеспечена в количестве 1,5 phr.
35. Композиция по п.2, отличающаяся тем, что указанная по меньшей мере одна смазка представляет собой невоспламеняющуюся смазку.
36. Композиция по п.35, отличающаяся тем, что указанная по меньшей мере одна смазка представляет собой органический фосфатный эфир свободных кислот.
37. Композиция по п.2, отличающаяся тем, что указанный по меньшей мере один весоснижающий материал выбирают из группы, содержащей пенообразователь, химический вспениватель и полые стеклянные микросферы с высоким соотношением прочности к плотности.
38. Композиция по п.37, отличающаяся тем, что указанные полые стеклянные микросферы выбирают из группы, содержащей стеклянные шарики и обработанные стеклянные шарики.
39. Композиция по п.2, отличающаяся тем, что указанный по меньшей мере один весоснижающий материал содержит по меньшей мере один материал, выбранный из группы, содержащей пенообразователь в количестве между 0-10 phr и стеклянные шарики в количестве между 0-10 phr.
40. Композиция по п.39, отличающаяся тем, что указанный по меньшей мере один весоснижающий материал содержит по меньшей мере один материал, выбранный из группы, содержащей пенообразователь в количестве примерно 0,1 phr и стеклянные шарики в количестве примерно 3,75 phr.
41. Композиция по п.2, отличающаяся тем, что указанный по меньшей мере один наполнитель содержит материал с быстро восстанавливаемым содержимым.
42. Композиция по п.2, отличающаяся тем, что указанный по меньшей мере один наполнитель содержит растительный материал с быстро восстанавливаемым содержимым.
43. Композиция по п.2, отличающаяся тем, что указанный по меньшей мере один наполнитель выбирают из группы, содержащей органический, неорганический и комбинации органического и неорганического растительного наполнителя.
44. Композиция по п.43, отличающаяся тем, что указанный по меньшей мере один наполнитель выбирают из группы, содержащей скорлупу грецкого ореха, лен, овес, бумагу, бумагу-основу, ткань, хлопок, картон, цветы деревьев, канифоль таллового масла, смолу таллового масла, эфиры канифоли таллового масла, эфиры смолы таллового масла, сосновую канифоль, сосновую смолу, эфиры сосновой канифоли, эфиры сосновой смолы, а также сопоставимые экстракты оболочек вышеизложенного, устричные раковины, карбонат кальция, тальк, силикаты, мета-силикаты, глину, синтетическое волокно, натуральное волокно или любую комбинацию таковых.
45. Композиция по п.2, отличающаяся тем, что указанный по меньшей мере один наполнитель представляет собой скорлупу грецкого ореха в количестве примерно 9 phr.
46. Композиция по п.2, отличающаяся тем, что указанная по меньшей мере одна добавка обеспечена в количестве между 21-30 phr.
47. Композиция по п.2, отличающаяся тем, что указанная по меньшей мере одна добавка содержит перерабатываемую добавку для обеспечения перерабатываемого содержимого в указанной композиции.
48. Композиция по п.2, отличающаяся тем, что указанную по меньшей мере одну добавку выбирают из группы, состоящей из канифоли таллового масла, смолы таллового масла, эфиров канифоли таллового масла, эфиров смолы таллового масла, сосновой канифоли, сосновой смолы, эфиров сосновой канифоли, эфиров сосновой смолы, устричных раковин, кальция карбоната, талька и силикатов.
49. Композиция по п.1, отличающаяся тем, что указанный первый олефиновый полимер указанного второго состава обеспечен в количестве примерно 20 phr.
50. Композиция по п.1, отличающаяся тем, что указанный первый олефиновый полимер указанного второго состава выбран из группы, содержащей мягкие, аморфные полиолефины, полипропилены/полипропены или их сополимеры и сополимеры этилена и альфа-олефинов, сополимеры этилена и октена, гомополимерный полипропилен, глицидилметакрилат (ГМА) или группы малеинового ангидрида (МАГ) и пероксиды.
51. Композиция по п.50, отличающаяся тем, что указанный первый олефиновый полимер содержит полипропилен.
52. Композиция по п.1, отличающаяся тем, что указанный второй олефиновый полимер указанного второго состава обеспечен в количестве примерно 25 phr.
53. Композиция по п.1, отличающаяся тем, что указанный второй олефиновый полимер указанного второго состава содержит материал, не содержащий галогенов и фталатов и являющийся тем же самым или отличным от указанного первого олефинового полимера указанного второго состава.
54. Композиция по п.1, отличающаяся тем, что указанный второй олефиновый полимер выбирают из группы, содержащей мягкие, аморфные полиолефины, полипропилены/полипропены или их сополимерами, сополимеры этилена и альфа-олефинов, сополимер этилена и октена, гомополимерный полипропилен, олефиновые эластомеры на основе пропилена и полимерный или мономерный пластификационный материал.
55. Композиция по п.1, отличающаяся тем, что указанный по меньшей мере один третий олефиновый полимер указанного второго состава обеспечен в количестве примерно 35 phr.
56. Композиция по п.1, отличающаяся тем, что указанный по меньшей мере один третий олефиновый полимер указанного второго состава содержит материал, не содержащий галогенов и фталатов и являющийся тем же самым или отличным от указанного первого олефинового полимера указанного второго состава и указанного второго олефинового полимера указанного второго состава.
57. Композиция по п.56, отличающаяся тем, что указанный по меньшей мере один третий олефиновый полимер выбран из группы, содержащей мягкие, аморфные полиолефины, полипропилены/полипропены или их сополимеры, сополимеры этилена и альфа-олефинов, сополимер этилена и октена, гомополимерный полипропилен и пропилен в сочетании с мономерным пластификатором или полимерным пластификатором.
58. Композиция по п.57, отличающаяся тем, что указанный по меньшей мере один третий олефиновый полимер представляет собой сополимер пропилена и этилена.
59. Композиция по п.1, отличающаяся тем, что указанный полимерный пластификационный материал указанного второго состава представляет собой невыцветающий пластификатор.
60. Композиция по п.1, отличающаяся тем, что указанный полимерный пластификационный материал указанного второго состава обеспечен в количестве примерно 15 phr.
с
61. Композиция по п.1, отличающаяся тем, что указанный полимерный пластификационный материал указанного второго состава выбирают из группы, содержащей мягкие, аморфные полиолефины, полипропилены/полипропены или их сополимеры, сополимеры этилена и альфа-олефинов, сополимер этилена и октена, гомополимерный полипропилен, олефиновые эластомеры на основе пропилена, полимерный или мономерный пластификационный материал, полиэтилен, этиленвинилацетат (ЭВА), эмульсии ЭВА, поливинилацетат (ПВА), сополимеры на основе винилацетата (ВАМ) или винилацетатэтилен (ВАЭ), а также адгезивы на термрплавкой основе.
62. Композиция по п.61, отличающаяся тем, что указанный полимерный пластификационный материал представляет собой полиолефиновый эластомер.
63. Композиция по п.1, отличающаяся тем, что указанный компатибилизирующий материал указанного второго состава обеспечен в количестве примерно 3-5 phr.
64. Композиция по п.1, отличающаяся тем, что указанный компатибилизирующий материал указанного второго состава выбран из группы, содержащей малеиновый ангидрит, гомополипропилен с высокоэффективной функциональной группой малеинового ангидрида, нитрил, нитриловый каучук, модифицированный терполимер этиленацетата и оксида углерода, этиленвинилацетаты (ЭВА), полиэтилены, металоценовые полиэтилены, этиленпропиленовые каучуки и полипропилены.
65. Композиция по п.64, отличающаяся тем, что указанный компатибилизирующий материал представляет собой гомополипропилен с высокоэффективной функциональной группой малеинового ангидрида.
66. Композиция по п.1, отличающаяся тем, что указанная огнезащитная система указанного второго состава содержит по меньшей мере один огнезащитный материал.
67. Композиция по п.1, отличающаяся тем, что указанный по меньшей мере один огнезащитный материал обеспечен в количестве примерно 31-33 phr.
68. Композиция по п.1, отличающаяся тем, что указанный по меньшей мере один огнезащитный материал указанного второго состава выбран из группы, содержащей тригидрат окиси алюминия, алюминия тригидроксид, пирофосфаты, магния гидроксид, силан или обработанные стеариновой кислотой магния гидроксиды, меламина цианурат, меламина полифосфат, меламина фосфат, слюду и производные таковых.
69. Композиция по п.68, отличающаяся тем, что указанный по меньшей мере один огнезащитный материал содержит меламина полифосфат в количестве примерно 10 phr и магния гидроксид примерно 22,5 phr.
70. Композиция по п.1, отличающаяся тем, что указанный усилитель поверхностной прочности указанного второго состава обеспечен в количестве примерно 4 phr.
71. Композиция по п.1, отличающаяся тем, что указанный усилитель поверхностной прочности указанного второго состава выбирают из группы, содержащей функционально модифицированные полиолефины, гидрофильные внутренние добавки и силоксановую добавку.
72. Композиция по п.1, отличающаяся тем, что указанная противодымная/коксующая присадка указанного второго состава обеспечена в количестве примерно 6-8 phr.
73. Композиция по п.72, отличающаяся тем, что указанная противодымная/коксующая присадка обеспечена в количестве примерно 7,5 phr.
74. Композиция по п.1, отличающаяся тем, что указанная противодымная/коксующая присадка указанного второго состава представляет собой материал, выбранный из группы, содержащей соединения бора.
75. Композиция по п.74, отличающаяся тем, что указанное соединение бора выбирают из группы, содержащей борат цинка, борную кислоту и буру.
76. Композиция по п.1, отличающаяся тем, что указанный стабилизирующий материал указанного второго состава обеспечен в количестве примерно 1,0 phr.
77. Композиция по п.1, отличающаяся тем, что указанный стабилизирующий материал указанного второго состава выбирают из группы, содержащей первичные антиоксиданты.
78. Композиция по п.77, отличающаяся тем, что первичные антиоксиданты выбирают из группы, состоящей из тетракисметилен (3,5-ди-t-бутил-4-гидрокси-гидроциннамат)метана или [3-[3-(3,5-дитерт-бутил-4-гидроксифенил)пропаноилокси]-2,2-бис[3-(3,5-дитерт-бутил-4-гидроксифенил)пропаноилоксиметил]пропил] 3-(3,5-дитерт-бутил-4-гидроксифенил)пропаноата.
4
9
79. Композиция по п.2, отличающаяся тем, что указанный по меньшей мере один дополнительный каучуковый материал выбирают из группы, содержащей EPDM, бутил с общей химической формулой -CH, полиизобутилен и эфир канифоли.
80. Композиция по п.79, отличающаяся тем, что указанный бутил выбирают из группы, содержащей n-бутил, sec-бутил-(1-метилпропил), изобутил (2-метилпропил), tert-бутил/t-бутил (1,1-диметилэтил) и любой изомер такового.
81. Композиция по п.2, отличающаяся тем, что указанный по меньшей мере один дополнительный каучуковый материал обеспечен в количестве примерно 10 phr.
82. Композиция по п.2, отличающаяся тем, что указанный по меньшей мере один стабилизатор температуры/термостабилизатор обеспечен в количестве примерно 0,1 phr.
83. Композиция по п.2, отличающаяся тем, что указанный по меньшей мере один стабилизатор температуры/термостабилизатор содержит по меньшей мере один материал, выбранный из группы, содержащей антиоксиданты и стабилизаторы.
84. Композиция по п.83, отличающаяся тем, что указанный по меньшей мере один стабилизатор температуры/термостабилизатор выбран из группы, содержащей фосфитный антиоксидант/стабилизатор, тиодиэтиленбис[3-(3,5-ди-терт-бутил-4-гидроксифенил)пропионат] и производные таковых.
85. Композиция по п.2, отличающаяся тем, что указанный по меньшей мере один реактивный отвердитель содержит первый реактивный отвердитель и второй реактивный отвердитель, при этом указанный первый реактивный отвердитель и указанный второй реактивный отвердитель отличаются и содержат материал, выбранный из группы, содержащей реактивный полиэтилен, глицидилметакрилат (ГМА) или группы малеинового ангидрида (МАГ), пероксиды, терт-бутил-пероксибензоат (ТБПБ), циклоалифатические эпоксиды, циклоалифатический диэпоксид, высокомолекулярный полимер, высокомолекулярный EPDM или полипропилен RCP.
86. Композиция по п.85, отличающаяся тем, что указанный первый реактивный отвердитель представляет собой глицидилметакрилат, а указанный второй реактивный отвердитель представляет собой малеиновый ангидрид.
87. Композиция по п.2, отличающаяся тем, что каждый из указанных по меньшей мере двух реактивных отвердителей обеспечен в количестве примерно 3,75 phr.
88. Композиция по п.2, дополнительно содержащая высокомолекулярный полимер для замены указанных по меньшей мере двух реактивных отвердителей.
89. Композиция по п.88, отличающаяся тем, что указанный высокомолекулярный полимер выбирают из группы, содержащей EPDM с высоким содержанием этилена и полипропилен RCP.
90. Композиция по п.2, отличающаяся тем, что указанный дополнительный пластификационный материал представляет собой невыцветающий пластификатор, содержащий быстро восстанавливаемое содержимое и не содержащий галогенов и фталатов.
91. Композиция по п.2, отличающаяся тем, что указанный дополнительный пластификатор обеспечен в количестве примерно 15 phr.
92. Композиция по п.2, отличающаяся тем, что указанный дополнительный пластификатор выбирают из группы, содержащей масла, состоящие из алканов (15-40 углеродов), циклических парафинов, минерального масла, парафинового масла, полимерных модификаторов, подсолнечного масла, растительного масла, соевого, льняного масла, кукурузного масла и воскового заменителя таковых.
93. Композиция по п.92, отличающаяся тем, что указанные полимерные модификаторы представляют собой углеводородные флюиды.
94. Композиция по п.3, отличающаяся тем, что указанный по меньшей мере один стабилизатор температуры/термостабилизатор обеспечен в количестве примерно 0,1-0,4 phr.
95. Композиция по п.3, отличающаяся тем, что указанный по меньшей мере один стабилизатор температуры/термостабилизатор выбирают из группы, содержащей фосфитный антиоксидант/стабилизатор, тиодиэтиленбис[3-(3,5-ди-терт-бутил-4-гидроксифенил)пропионат] и производные таковых.
96. Композиция по п.3, отличающаяся тем, что указанные красители обеспечены в количестве примерно 0,8 phr.
97. Композиция по п.3, отличающаяся тем, что указанные красители представляют собой чистые цветные пигменты.
98. Композиция по п.3, отличающаяся тем, что указанная смазка содержит невоспламеняющуюся смазку, не содержащую галогенов и фталатов.
99. Композиция по п.3, отличающаяся тем, что указанная смазка представляет собой органический фосфатный эфир свободных кислот.
100. Композиция по п.3, отличающаяся тем, что указанная смазка обеспечена в количестве примерно 3-4 phr.
101. Композиция по п.1, отличающаяся тем, что указанная композиция изготавливается методом, выбранным из группы, включающей листовую экструзию, термоформование, литье под давлением, вальцовку, профильную экструзию, выдувание и литье.
102. Композиция для производства настилочной принадлежности, содержащая первый и второй составы, которые отверждены вместе до образования указанного состава, в котором указанный состав не содержит галогенов и не содержит фталатов, в котором первый состав содержит каучуковый эластомерный материал, первый олефиновый полимер, полимерный пластификатор, по меньшей мере один второй олефиновый полимер, отличающийся или совпадающий с указанным первым олефиновым полимером, огнезащитную систему, содержащую по меньшей мере один огнезащитный материал, противодымную/коксующую присадку, присадку, снижающую эластичность/усилитель адгезии; а также где указанный второй состав содержит первый олефиновый полимер, второй олефиновый полимер, отличающийся или совпадающий с указанным первым олефиновым полимером, полимерный пластификатор, компатибилизатор, по меньшей мере один третий олефиновый полимер, отличающийся или совпадающий с первым и/или вторым олефиновым полимером, усилитель прочности, огнезащитную систему, содержащую по меньшей мере один огнезащитный материал, противодымную/коксующую присадку и стабилизатор, где указанный состав и указанная настилочная принадлежность, изготовленная из указанного состава, не содержит ПВХ, не содержит галогены, не содержит фталаты, подлежит повторной обработке и содержит быстро восстанавливаемое содержимое, и где указанные компоненты композиции смешаны таким образом, чтобы обеспечивать достаточную адгезию во избежание ухудшения адгезии в течение продолжительных периодов времени в процессе хранения, указанная композиция смешана в таких пропорциях, которые обеспечивают ее огнезащиту, а также достаточную мягкость и гибкость для обеспечения эстетических настилочных принадлежностей.
103. Композиция по п.102, отличающаяся тем, что указанный первый состав также содержит по меньшей мере один дополнительный каучуковый материал, по меньшей мере один стабилизатор температуры/термостабилизатор, по меньшей мере два реактивных отвердителя, по меньшей мере один наполнитель, по меньшей мере одну добавку, по меньшей мере один весоснижающий материал, стабилизатор, по меньшей мере одну смазку и дополнительный пластификатор, где указанный состав представлен в таких пропорциях, которые обеспечивают возможность коммерческой экструзии, и не содержит каучуковые технологические добавки, включая аминовые ускорители, винилбензол, аллергены натурального каучука, серу, фталаты, галогены и/или энцефалофины губчатой энцефалопатии крупного рогатого скота.
104. Композиция по п.102, отличающаяся тем, что указанный второй состав дополнительно содержит красители, по меньшей мере, одну смазку и стабилизатор температуры, где указанный состав представлен в таких пропорциях, которые обеспечивают возможность коммерческой экструзии, и не содержит каучуковые технологические добавки, включая аминовые ускорители, винилбензол, аллергены натурального каучука, серу, фталаты, галогены и/или энцефалофины губчатой энцефалопатии крупного рогатого скота.